СПОСОБЫ МИНИМИЗАЦИИ РАСТРЕСКИВАНИЯ И УСАДКИ БЕТОНА

1. Способ уменьшения растрескивания при пластической усадке в бетонных композициях, включающий:
а) комбинирование ингредиентов, включающих 3-40 об.% цемента, 5-50 об.% мелкозернистого заполнителя, 5-50 об.% грубого заполнителя, и 10-22 об.% воды, с образованием бетонной смеси;
b) во время или после стадии (а) добавление 1,5-40 об.% предварительно вспененных частиц к бетонной смеси с образованием бетонной композиции;
с) помещение бетонной композиции в форму; и
d) обеспечение бетону возможности схватиться и затвердеть с образованием затвердевшего бетонного изделия, по существу не содержащего обусловленных пластической усадкой трещин;
3
в котором предварительно вспененные частицы имеют средний диаметр частиц от 0,2 до 8 мм, объемную плотность от 0,02 до 0,64 г/см, соотношение геометрических размеров от 1 до 3; и
3
3
в котором бетонная композиция имеет плотность от около 40 до около 135 фунтов/фут (640,8-2162,7 кг/м).
2. Способ по п.1, в котором предварительно вспененные частицы имеют по существу сплошной наружный слой.
3. Способ по п.1, в котором предварительно вспененные частицы включают частицы вспененного полимера, включающие один или более полимеров, выбранных из группы, состоящей из гомополимеров винилароматических мономеров; сополимеров по меньшей мере одного винилароматического мономера с одним или более соединениями из дивинилбензола, сопряженных диенов, алкилметакрилатов, алкилакрилатов, акрилонитрила и/или малеинового ангидрида; полиолефинов; поликарбонатов; сложных полиэфиров; полиамидов; натуральных каучуков; синтетических каучуков; и комбинаций таковых.
4. Способ по п.1, в котором цемент включает один или более материалов, выбранных из группы, состоящей из портландцементов, пуццолановых цементов, гипсовых цементов, гипсовых композиций, глиноземных цементов, магнезиальных цементов, кремнистых цементов, шлаковых цементов, цемента Типа I, цемента Типа IA, цемента Типа II, цемента Типа IIA, цемента Типа III, цемента Типа IIIA, цемента Типа IV и цемента Типа V.
5. Способ по п.1, в котором грубый заполнитель выбирают из группы, состоящей из камня, гравия, стекла, кремнезема, вспученного аспидного сланца, глины; пемзы, перлита, вермикулита, вулканического шлака, диатомита, вспученного глинистого сланца, вспученной глины, вспученного аспидного сланца, пирогенного оксида кремния, гранулированного заполнителя, туфа, макролита, аспидного сланца, угольных шлаков и комбинаций таковых.
6. Способ по п.1, в котором бетонная композиция включает один или более дополнительных цементирующих материалов.
7. Способ по п.1, в котором бетонная композиция содержит один или более материалов, выбранных из группы, состоящей из пластификаторов, волокон, дополнительных цементирующих материалов и пуццоланов.
8. Способ по п.7, в котором волокна выбирают из группы, состоящей из стеклянных волокон, карбида кремния, арамидных волокон, сложного полиэфира, углеродных волокон, композитных волокон, стекловолокна, комбинаций таковых, тканей, содержащих названные волокна, и тканей, содержащих комбинации названных волокон.
9. Способ по п.1, в котором мелкозернистый заполнитель выбирают из группы, состоящей из песка, стекла, пемзы, перлита, вермикулита, угольных шлаков и комбинаций таковых.
10. Способ по п.1, в котором бетонная композиция имеет значение осадки конуса согласно стандарту ASTM C 143 от 2 до 16 дюймов (5,08-40,64 см).
2
11. Способ по п.1, в котором бетонная композиция после схватывания в течение 28 дней имеет прочность на сжатие по меньшей мере 1400 psi (98 кгс/см), по испытаниям согласно стандарту ASTM C39.
12. Способ по п.1, в котором предварительно вспененные частицы подвергают старению перед добавлением в водную цементную суспензию.
13. Бетонная плита, изготовленная способом по п.1.
14. Способ по п.1, в котором изделие выбирают из группы, состоящей из общих стен двух прилегающих зданий, изоляционных бетонных конструкций, структурных теплоизолированных панелей, конструкций перекрытий, кровельных систем, потолочных систем, дорожного полотна, купален для птиц, скамеек, плоской кровельной черепицы, чистовой отделки стен, цементной плиты, декоративных колонн, декоративных арок в зданиях, мебели, столешниц из искусственного камня, вмонтированных в пол систем радиационного нагрева, стеновых панелей, изготовленных методом поворота, сэндвичевых стеновых панелей, штукатурного покрытия, ограничительных заграждений, барьерных разделителей полос дорожного движения, шумозащитных барьеров, подпорных стенок, систем тормозных устройств на взлетно-посадочных полосах, материалов дорожного полотна и мостовых настилов.
15. Способ по п.1, в котором изделие выбирают из группы, состоящей из стеновых панелей, изготовленных методом поворота, тавровых профилей, двутавровых профилей, двутавровых балок и ленточных фундаментов.
16. Способ по п.1, в котором изделие представляет собой изделие заводского изготовления.
17. Способ по п.1, в котором изделие представляет собой предварительно напряженное изделие заводского изготовления.